(57)【要約】【課題】有機物を含む感温膜を備えるサーミスタ型温度センサ素子であって、一定温度の環境下において安定した電気抵抗値を長時間示すことができる温度センサ素子を提供する。【解決手段】一対の電極と該一対の電極に接して配置される感温膜とを含む温度センサ素子であって、感温膜がマトリクス樹脂と該マトリクス樹脂中に含有される複数の導電性ドメインとを含み、感温膜を構成するマトリクス樹脂は、Ｘ線回折法による測定に基づき式（Ｉ）：分子パッキング度（％）＝１００×（秩序構造由来のピークの面積）／（全ピークの合計面積）に従って求められる分子パッキング度が４０％以上である温度センサ素子が提供される。【選択図】図１
2020165954.tif 000002
【特許請求の範囲】
【請求項１】
一対の電極と、前記一対の電極に接して配置される感温膜と、を含む温度センサ素子であって、
前記感温膜は、マトリクス樹脂と、前記マトリクス樹脂中に含有される複数の導電性ドメインとを含み、
前記感温膜を構成する前記マトリクス樹脂は、Ｘ線回折法による測定に基づき下記式（Ｉ）に従って求められる分子パッキング度が４０％以上である、温度センサ素子。
分子パッキング度（％）＝１００×（秩序構造由来のピークの面積）／（全ピークの合計面積）        （Ｉ）
【請求項２】
前記導電性ドメインが導電性高分子を含む、請求項１に記載の温度センサ素子。
【請求項３】
一対の電極と、前記一対の電極に接して配置される感温膜と、を含む温度センサ素子であって、
前記感温膜は、Ｘ線回折法による測定に基づき下記式（Ｉ）に従って求められる分子パッキング度が４０％以上であるマトリクス樹脂と、導電性粒子とを含む高分子組成物から形成される、温度センサ素子。
分子パッキング度（％）＝１００×（秩序構造由来のピークの面積）／（全ピークの合計面積）        （Ｉ）
【請求項４】
前記導電性粒子が導電性高分子を含む、請求項３に記載の温度センサ素子。
【請求項５】
前記マトリクス樹脂は、ポリイミド系樹脂を含む、請求項１〜４のいずれか１項に記載の温度センサ素子。
【請求項６】
前記ポリイミド系樹脂は、芳香族環を含む、請求項５に記載の温度センサ素子。
【発明の詳細な説明】
【技術分野】
【０００１】
本発明は、温度センサ素子に関する。
【背景技術】
【０００２】
温度変化により電気抵抗値が変化する感温膜を備えるサーミスタ型温度センサ素子が従来公知である。従来、サーミスタ型温度センサ素子の感温膜には、無機半導体サーミスタが用いられてきた。無機半導体サーミスタは硬いため、これを用いた温度センサ素子にフレキシブル性を持たせることは通常困難である。
【０００３】
特開平０３−２５５９２３号公報（特許文献１）は、ＮＴＣ特性（Negative Temperature Coefficient；温度上昇に伴って電気抵抗値が減少する特性）を有する高分子半導体を用いたサーミスタ型赤外線検知素子に関する。該赤外線検知素子は、赤外線入射による温度上昇を電気抵抗値の変化として検出することによって赤外線を検知するものであり、一対の電極と、部分ドープされた電子共役有機重合体を成分とする上記高分子半導体からなる薄膜とを備える。
【先行技術文献】
【特許文献】
【０００４】
【特許文献１】特開平０３−２５５９２３号公報
【発明の概要】
【発明が解決しようとする課題】
【０００５】
特許文献１に記載された赤外線検知素子は、上記薄膜が有機物で構成されているため、該赤外線検知素子にフレキシブル性を付与することが可能となる。
しかし、特許文献１は、赤外線検知素子を一定温度の環境下に置いたときの指示値（電気抵抗値とも言う。）の変動を抑制すること（電気抵抗値の安定性）について考慮していない。
【０００６】
本発明の目的は、有機物を含む感温膜を備えるサーミスタ型温度センサ素子であって、一定温度の環境下において安定した電気抵抗値を長時間示すことができる温度センサ素子を提供することにある。
【課題を解決するための手段】
【０００７】
本発明は、以下に示す温度センサ素子を提供する。
［１］  一対の電極と、前記一対の電極に接して配置される感温膜と、を含む温度センサ素子であって、
前記感温膜は、マトリクス樹脂と、前記マトリクス樹脂中に含有される複数の導電性ドメインとを含み、
前記感温膜を構成する前記マトリクス樹脂は、Ｘ線回折法による測定に基づき下記式（Ｉ）に従って求められる分子パッキング度が４０％以上である、温度センサ素子。
分子パッキング度（％）＝１００×（秩序構造由来のピークの面積）／（全ピークの合計面積）        （Ｉ）
［２］  前記導電性ドメインが導電性高分子を含む、［１］に記載の温度センサ素子。
［３］  一対の電極と、前記一対の電極に接して配置される感温膜と、を含む温度センサ素子であって、
前記感温膜は、Ｘ線回折法による測定に基づき下記式（Ｉ）に従って求められる分子パッキング度が４０％以上であるマトリクス樹脂と、導電性粒子とを含む高分子組成物から形成される、温度センサ素子。
分子パッキング度（％）＝１００×（秩序構造由来のピークの面積）／（全ピークの合計面積）        （Ｉ）
［４］  前記導電性粒子が導電性高分子を含む、［３］に記載の温度センサ素子。
［５］  前記マトリクス樹脂は、ポリイミド系樹脂を含む、［１］〜［４］のいずれかに記載の温度センサ素子。
［６］  前記ポリイミド系樹脂は、芳香族環を含む、［５］に記載の温度センサ素子。
【発明の効果】
【０００８】
一定温度の環境下において安定した電気抵抗値を長時間示すことができる温度センサ素子を提供することができる。
【図面の簡単な説明】
【０００９】
【図１】本発明に係る温度センサ素子の一例を示す概略上面図である。
【図２】本発明に係る温度センサ素子の一例を示す概略断面図である。
【図３】実施例１における温度センサ素子の作製方法を示す概略上面図である。
【図４】実施例１における温度センサ素子の作製方法を示す概略上面図である。
【図５】実施例１における温度センサ素子が備える感温膜のＳＥＭ写真である。
【発明を実施するための形態】
【００１０】
本発明に係る温度センサ素子（以下、単に「温度センサ素子」ともいう。）は、一対の電極と、該一対の電極に接して配置される感温膜とを含む。
図１は、温度センサ素子の一例を示す概略上面図である。図１に示される温度センサ素子１００は、第１電極１０１及び第２電極１０２からなる一対の電極と、第１電極１０１及び第２電極１０２の双方に接して配置される感温膜１０３とを含む。感温膜１０３は、その両端部がそれぞれ第１電極１０１、第２電極１０２上に形成されることによってこれらの電極に接している。
温度センサ素子は、第１電極１０１、第２電極１０２及び感温膜１０３を支持する基板１０４をさらに含むことができる（図１参照）。
【００１１】
図１に示される温度センサ素子１００は、感温膜１０３が温度変化を電気抵抗値として検出するサーミスタ型の温度センサ素子である。
感温膜１０３は、温度上昇に伴って電気抵抗値が減少するＮＴＣ特性を有していてもよい。
【００１２】
［１］第１電極及び第２電極
第１電極１０１及び第２電極１０２としては、感温膜１０３よりも電気抵抗値が十分に小さいものが用いられる。温度センサ素子が備える第１電極１０１及び第２電極１０２の電気抵抗値は、具体的には、温度２５℃において、好ましくは５００Ω以下であり、より好ましくは２００Ω以下であり、さらに好ましくは１００Ω以下である。
【００１３】
第１電極１０１及び第２電極１０２の材質は、感温膜１０３よりも十分に小さい電気抵抗値が得られる限り特に制限されず、例えば、金、銀、銅、プラチナ、パラジウム等の金属単体；２種以上の金属材料を含む合金；酸化インジウムスズ（ＩＴＯ）、酸化インジウム亜鉛（ＩＺＯ）等の金属酸化物；導電性有機物（導電性のポリマー等）などであることができる。
第１電極１０１の材質と第２電極１０２の材質とは、同じであってもよいし、異なっていてもよい。
【００１４】
第１電極１０１及び第２電極１０２の形成方法は特に制限されず、蒸着、スパッタリング、コーティング（塗布法）等の一般的な方法であってよい。第１電極１０１及び第２電極１０２は、基板１０４に直接形成することができる。
第１電極１０１及び第２電極１０２の厚みは、感温膜１０３よりも十分に小さい電気抵抗値が得られる限り特に制限されないが、例えば５０ｎｍ以上１０００ｎｍ以下であり、好ましくは１００ｎｍ以上５００ｎｍ以下である。
【００１５】
［２］基板
基板１０４は、第１電極１０１、第２電極１０２及び感温膜１０３を支持するための支持体である。
基板１０４の材質は、非導電性（絶縁性）である限り特に制限されず、熱可塑性樹脂等の樹脂材料、ガラス等の無機材料などであってよいが、基板１０４に樹脂材料を用いると、感温膜１０３がフレキシブル性を有していることから、温度センサ素子にフレキシブル性を付与することができる。
【００１６】
基板１０４の厚みは、好ましくは、温度センサ素子のフレキシブル性及び耐久性等を考慮して設定される。基板１０４の厚みは、例えば１０μｍ以上５０００μｍ以下であり、好ましくは５０μｍ以上１０００μｍ以下である。
【００１７】
［３］感温膜
図２は、温度センサ素子の一例を示す概略断面図である。図２に示される温度センサ素子１００のように、本発明に係る温度センサ素子において感温膜１０３は、マトリクス樹脂１０３ａと、マトリクス樹脂１０３ａ中に含有される複数の導電性ドメイン１０３ｂとを含む。複数の導電性ドメイン１０３ｂは、マトリクス樹脂１０３ａ中に分散されていることが好ましい。
導電性ドメイン１０３ｂとは、温度センサ素子が備える感温膜１０３において、マトリクス樹脂１０３ａ中に含有される複数の領域であって、電子の移動に寄与する領域をいう。
【００１８】
導電性ドメイン１０３ｂは、例えば、導電性高分子、金属、金属酸化物、黒鉛等の導電性成分を含むことができ、好ましくは導電性高分子、金属、金属酸化物、黒鉛等の導電性成分で構成される。導電性ドメイン１０３ｂは、１種又は２種以上の導電性成分を含むことができる。
金属としては、例えば、金、銅、銀、ニッケル、亜鉛、アルミニウム、スズ、インジウム、バリウム、ストロンチウム、マグネシウム、ベリリウム、チタン、ジルコニウム、マンガン、タンタル、ビスマス、アンチモン、パラジウム、及び、これらから選択される２種以上の合金等が挙げられる。
金属酸化物としては、例えば、酸化インジウムスズ（ＩＴＯ）、酸化インジウム亜鉛（ＩＺＯ）、酸化亜鉛リチウム−マンガン複合酸化物、五酸化バナジウム、酸化スズ、及び、チタン酸カリウム等が挙げられる。
中でも、導電性ドメイン１０３ｂは、感温膜１０３が示す電気抵抗値の温度依存性を高めるうえで有利となり得ることから、導電性高分子を含むことが好ましく、導電性高分子で構成されることがより好ましい。
【００１９】
［３−１］導電性高分子
導電性ドメイン１０３ｂに含まれる導電性高分子は、共役高分子及びドーパントを含み、好ましくは、ドーパントがドープされた共役高分子である。
共役高分子は、通常、それ自体の電気伝導度が極めて低く、例えば１×１０−６Ｓ／ｍ以下であるように、電気伝導性をほとんど示さない。共役高分子自体の電気伝導度が低いのは、価電子帯に電子が飽和していて、電子が自由に移動できないためである。一方で、共役高分子は、電子が非局在化しているため、飽和ポリマーに比べてイオン化ポテンシャルが著しく小さく、また電子親和力が非常に大きい。したがって、共役高分子は、適切なドーパント、例えば電子受容体（アクセプター）又は電子供与体（ドナー）との間で電荷移動を起こしやすく、ドーパントが共役高分子の価電子帯から電子を引き抜くか、又は、伝導帯に電子を注入することができる。そのため、ドーパントをドープさせてなる共役高分子、すなわち導電性高分子では、価電子帯に少数のホール、又は、伝導帯に少数の電子が存在し、これが自由に移動できるために、導電性が飛躍的に向上する傾向にある。
【００２０】
導電性高分子は、リード棒間の距離を数ｍｍ〜数ｃｍにして電気テスターで測った際の単品での線抵抗Ｒの値が、温度２５℃において、好ましくは０．０１Ω以上３００ＭΩ以下の範囲である。
導電性高分子を構成する共役高分子とは、分子内に共役系構造を有するものであり、例えば二重結合と単結合とが交互に連なっている骨格を含有する高分子、共役する非共有電子対を有する高分子などが挙げられる。
このような共役高分子は、前述のように、ドーピングによって容易に電気伝導性を与えることが可能である。
【００２１】
共役高分子としては、特に制限されないが、例えば、ポリアセチレン；ポリ（ｐ−フェニレンビニレン）；ポリピロール；ポリ（３，４−エチレンジオキシチオフェン）〔ＰＥＤＯＴ〕等のポリチオフェン系高分子；ポリアニリン系高分子（ポリアニリン、及び置換基を有するポリアニリン等）などが挙げられる。ここで、ポリチオフェン系高分子とは、ポリチオフェン、ポリチオフェン骨格を有し、かつ側鎖に置換基が導入されている高分子、ポリチオフェン誘導体などである。本明細書において、「系高分子」というときは、同様の分子を意味する。
共役高分子は、１種のみを用いてもよいし、２種以上を併用してもよい。
【００２２】
重合や同定の容易さの観点から、共役高分子は、ポリアニリン系高分子であることが好ましい。
【００２３】
ドーパントとしては、共役高分子に対して電子受容体（アクセプター）として機能する化合物、及び、共役高分子に対して電子供与体（ドナー）として機能する化合物が挙げられる。
電子受容体であるドーパントとしては、特に制限されないが、例えば、Ｃｌ２、Ｂｒ２、Ｉ２、ＩＣｌ、ＩＣｌ３、ＩＢｒ、ＩＦ３等のハロゲン類；ＰＦ５、ＡｓＦ５、ＳｂＦ５、ＢＦ３、ＳＯ３等のルイス酸；ＨＣｌ、Ｈ２ＳＯ４、ＨＣｌＯ４等のプロトン酸；ＦｅＣｌ３、ＦｅＢｒ３、ＳｎＣｌ４等の遷移金属ハロゲン化物；テトラシアノエチレン（ＴＣＮＥ）、テトラシアノキノジメタン（ＴＣＮＱ）、２，３−ジクロロ−５，６−ジシアノ−ｐ−ベンゾキノン（ＤＤＱ）、アミノ酸類、ポリスチレンスルホン酸、パラトルエンスルホン酸、カンファースルホン酸等の有機化合物などが挙げられる。
電子供与体であるドーパントとしては、特に制限されないが、例えば、Ｌｉ、Ｎａ、Ｋ、Ｒｂ、Ｃｓ等のアルカリ金属；Ｂｅ、Ｍｇ、Ｃａ、Ｓｃ、Ｂａ、Ａｇ、Ｅｕ、Ｙｂ等のアルカリ土類金属又は他の金属などが挙げられる。
ドーパントは、共役高分子の種類に応じて適切に選択されることが好ましい。
ドーパントは、１種のみを用いてもよいし、２種以上を併用してもよい。
【００２４】
感温膜１０３におけるドーパントの含有量は、導電性高分子の導電性の観点から、共役高分子１ｍｏｌに対して、好ましくは０．１ｍｏｌ以上であり、より好ましくは０．４ｍｏｌ以上である。また、当該含有量は、共役高分子１ｍｏｌに対して、好ましくは３ｍｏｌ以下であり、より好ましくは２ｍｏｌ以下である。
【００２５】
感温膜１０３におけるドーパントの含有量は、導電性高分子の導電性の観点から、感温膜の質量を１００質量％として、好ましくは１質量％以上であり、より好ましくは３質量％以上である。また、当該含有量は、感温膜に対して、好ましくは６０質量％以下であり、より好ましくは５０質量％以下である。
【００２６】
導電性高分子の電気伝導度は、分子鎖内の電子伝導度、分子鎖間の電子伝導度及びフィブリル間の電子伝導度を合算したものである。
また、キャリア移動は一般的に、ホッピング伝導機構によって説明される。非晶領域の局在準位に存在する電子は、局在状態間の距離が近い場合、トンネル効果で隣接する局在準位に飛び移ることが可能である。局在状態間のエネルギーが異なる場合には、そのエネルギー差に応じた熱励起過程が必要となる。このような熱励起過程を伴うトンネル現象による伝導がホッピング伝導である。
【００２７】
また、低温時やフェルミレベル近傍の状態密度が高い場合には、エネルギー差の大きい近傍の準位へのホッピングよりエネルギー差の小さい遠方の準位へのホッピングが優位になる。このような場合、広範囲ホッピング伝導モデル（Ｍｏｔｔ−ＶＲＨモデル）が適用される。
広範囲ホッピング伝導モデル（Ｍｏｔｔ−ＶＲＨモデル）から理解できるように、導電性高分子は、温度の上昇に伴って電気抵抗値が低下するＮＴＣ特性を有する。
【００２８】
［３−２］マトリクス樹脂
感温膜１０３に含まれるマトリクス樹脂１０３ａは、感温膜１０３中に複数の導電性ドメイン１０３ｂを固定するためのマトリクスである。
導電性高分子を含む複数の導電性ドメイン１０３ｂをマトリクス樹脂１０３ａ中に含有させる、好ましくは分散させることによって、導電性ドメイン間の距離をある程度離すことができる。これにより、温度センサ素子が検出する電気抵抗を、主に導電性ドメイン間のホッピング伝導（図２において矢印で示すような電子移動）に由来する電気抵抗とすることができる。ホッピング伝導は、広範囲ホッピング伝導モデル（Ｍｏｔｔ−ＶＲＨモデル）から理解できるように、温度に対して高い依存性がある。したがって、ホッピング伝導を優位にすることで、感温膜１０３が示す電気抵抗値の温度依存性を高めることができる。
【００２９】
導電性高分子を含む複数の導電性ドメイン１０３ｂをマトリクス樹脂１０３ａ中に含有させる、好ましくは分散させることにより、一定温度の環境下において安定した電気抵抗値を長時間示すことができる温度センサ素子を提供することができる。
また、導電性高分子を含む複数の導電性ドメイン１０３ｂをマトリクス樹脂１０３ａ中に含有させる、好ましくは分散させることにより、温度センサ素子の使用時に感温膜１０３にクラック等の欠陥が生じにくく、経時安定性に優れる感温膜１０３を有する温度センサ素子が得られる傾向にある。
【００３０】
マトリクス樹脂１０３ａとしては、例えば、活性エネルギー線硬化性樹脂の硬化物、熱硬化性樹脂の硬化物、熱可塑性樹脂等が挙げられる。中でも、熱可塑性樹脂が好ましく用いられる。
【００３１】
熱可塑性樹脂としては、特に制限されず、例えば、ポリエチレン及びポリプロピレン等のポリオレフィン系樹脂；ポリエチレンテレフタレート等のポリエステル系樹脂；ポリカーボネート系樹脂；（メタ）アクリル系樹脂；セルロース系樹脂；ポリスチレン系樹脂；ポリ塩化ビニル系樹脂；アクリロニトリル・ブタジエン・スチレン系樹脂；アクリロニトリル・スチレン系樹脂；ポリ酢酸ビニル系樹脂；ポリ塩化ビニリデン系樹脂；ポリアミド系樹脂；ポリアセタール系樹脂；変性ポリフェニレンエーテル系樹脂；ポリスルホン系樹脂；ポリエーテルスルホン系樹脂；ポリアリレート系樹脂；ポリイミド、ポリアミドイミド等のポリイミド系樹脂などが挙げられる。
マトリクス樹脂１０３ａは、１種のみを用いてもよいし、２種以上を併用してもよい。
【００３２】
本発明において、感温膜１０３を構成するマトリクス樹脂１０３ａは、Ｘ線回折法による測定に基づき下記式（Ｉ）に従って求められる分子パッキング度が４０％以上である。感温膜１０３は、Ｘ線回折法による測定に基づき下記式（Ｉ）に従って求められる分子パッキング度が４０％以上であるマトリクス樹脂を含む高分子組成物（感温膜用高分子組成物）から形成されることが好ましい。これにより、一定温度の環境下において変動が少なく安定した電気抵抗値を長時間検出できる温度センサ素子を提供することができる。
分子パッキング度（％）＝１００×（秩序構造由来のピークの面積）／（全ピークの合計面積）        （Ｉ）
【００３３】
一定温度の環境下における電気抵抗値の安定性を向上させる観点から、マトリクス樹脂１０３ａの分子パッキング度は、好ましくは５０％以上であり、より好ましくは６０％以上であり、さらに好ましくは６５％以上である。温度センサ素子が高湿度の一定温度の環境下に置かれる場合等においても長時間安定した電気抵抗値を検出できるようにするためには、マトリクス樹脂１０３ａの分子パッキング度は、５０％以上であることが好ましい。マトリクス樹脂１０３ａの分子パッキング度は、より好ましくは５５％以上であり、さらに好ましくは６０％以上であり、なおさらに好ましくは６５％以上である。
分子パッキング度は、通常９０％以下であり、より好ましくは８５％以下である。
【００３４】
上記式（Ｉ）において、秩序構造由来のピークとは、ピークの半値幅が１０°以下であるピークをいう。半値幅が１０°以下であるピークは、秩序構造に由来するピークであるといえる。半値幅が１０°以下であるピークの例は、π−πスタッキング相互作用による高分子鎖の秩序的配列、水素結合による高分子鎖の秩序的配列に由来するピークなどがある。また、全ピークとは、秩序構造由来のピーク及びアモルファス由来のピークを意味する。アモルファス由来のピークとは、ピークの半値幅が１０°を超えるピークをいう。半値幅が１０°を超えるピークは、ランダムな構造、すなわちアモルファスな構造に由来するピークであるといえる。
【００３５】
上記式（Ｉ）において、秩序構造由来のピークの面積とは、Ｘ線回折法による測定で得られるＸ線プロファイルについてＧａｕｓｓｉａｎ関数でフィッティングを行い、ピーク分離したときの、上記で定義される秩序構造由来のピークの面積をいう。ここで、Ｘ線プロファイルは、２θ対強度のグラフであり、Ｇａｕｓｓｉａｎ関数でのフィッティングは、ガウス分布近似である。秩序構造由来のピークの面積は、２以上存在する場合はそれらの合計面積をいう。
【００３６】
上記式（Ｉ）において、全ピークの合計面積とは、Ｘ線回折法による測定で得られるＸ線プロファイルについてＧａｕｓｓｉａｎ関数でフィッティングを行い、ピーク分離したときの、上記で定義される全ピークの面積の合計をいう。ここで、Ｘ線プロファイルは、２θ対強度のグラフであり、Ｇａｕｓｓｉａｎ関数でのフィッティングは、ガウス分布近似である。
【００３７】
Ｘ線回折法に用いるＸＲＤ測定装置としては通常のＸＲＤ装置を用いることができる。
【００３８】
感温膜１０３を構成するマトリクス樹脂１０３ａの分子パッキング度は、次のようにして作製されるマトリクス樹脂から形成される膜を測定サンプルとして、これをＸ線回折法により測定することができる。例えば、以下の方法で測定することができる。まず、マトリクス樹脂１０３ａが溶解する溶媒かつ導電性高分子に対して貧溶媒である溶媒を感温膜１０３に添加し、遠心分離を行う。上澄み液を取り出し、この上澄み液を用いて、ガラス基板上にスピンコート又はキャスト法で膜を作製後、オーブンにて１００℃で２時間乾燥させて、マトリクス樹脂の膜Ｍ１を作製する。次に、膜Ｍ１をＸ線回折法により測定する。
【００３９】
一方、感温膜用高分子組成物に含まれるマトリクス樹脂の分子パッキング度は、該高分子組成物の調製に用いるマトリクス樹脂から形成される膜を測定サンプルとして、これをＸ線回折法により測定することができる。例えば、以下の方法で測定することができる。まず、ガラス基板等の基板上にマトリクス樹脂を塗布してマトリクス樹脂の膜Ｍ２を作製する。次に、膜Ｍ２をＸ線回折法により測定する。
【００４０】
マトリクス樹脂の膜Ｍ１及びＭ２のいずれをＸ線回折法により測定する場合においても、マトリクス樹脂の膜表面に対する入射角を微小な角度（約１°以下）に固定し、走査する。走査は、計数器軸のみを走査することが好ましい。これにより、Ｘ線の侵入深さをμｍオーダー程度に抑えることができるため、基板からの信号を抑えつつ、マトリクス樹脂の膜からの信号の検出感度を高めることができる。
【００４１】
例えば、感温膜用高分子組成物に含まれるマトリクス樹脂の分子パッキング度は、後述する［実施例］に記載される方法に従って測定することができる。
【００４２】
感温膜１０３を構成するマトリクス樹脂１０３ａ又は感温膜用高分子組成物に含まれるマトリクス樹脂の分子パッキング度が４０％以上であると、当該マトリクス樹脂は、その高分子鎖が十分に密に詰まっていると言える。マトリクス樹脂の高分子鎖が十分に密に詰まっていることにより、感温膜１０３への水分の侵入を効果的に抑制することができる結果、一定温度の環境下における温度センサ素子の電気抵抗値の安定性を向上させることができる。
【００４３】
感温膜１０３への水分の侵入の抑制は、下記１）及び２）に示されるような測定精度の低下の抑制にも寄与することができる。
１）感温膜１０３中に水分が拡散すると、水によるイオンチャンネルが形成されて、イオン電導等による電気伝導度の上昇が生じる傾向にある。イオン電導等による電気伝導度の上昇は、温度変化を電気抵抗値として検出するサーミスタ型温度センサ素子の測定精度を低下させ得る。
２）感温膜１０３中に水分が拡散すると、マトリクス樹脂１０３ａの膨潤が生じ、導電性ドメイン１０３ｂ間の距離が広がる傾向にある。このことは、温度センサ素子が検出する電気抵抗値の増加を招き、測定精度を低下させ得る。
【００４４】
感温膜１０３を構成するマトリクス樹脂１０３ａ又は感温膜用高分子組成物に含まれるマトリクス樹脂の分子パッキング度が４０％以上であることは、上記のような測定精度の低下の抑制に寄与するため、その結果、一定温度の環境下における温度センサ素子の電気抵抗値の安定性を向上させることができると考えられる。
【００４５】
分子パッキング性は、分子間相互作用に基づくものである。したがって、マトリクス樹脂の分子パッキング性を高めるための一つの手段は、分子間相互作用を生じさせやすい官能基又は部位を高分子鎖に導入することである。
上記官能基又は部位としては、例えば、水酸基、カルボキシル基、アミノ基等のように水素結合を形成することができる官能基や、π−πスタッキング相互作用を生じさせることができる官能基又は部位（例えば芳香族環等の部位）などが挙げられる。
【００４６】
とりわけ、マトリクス樹脂としてπ−πスタッキングできる高分子を用いると、π−πスタッキング相互作用によるパッキングが分子全体に均一に及びやすいため、感温膜１０３への水分の侵入をより効果的に抑制することができる。
また、マトリクス樹脂としてπ−πスタッキングできる高分子を用いると、分子間相互作用を生じさせる部位が疎水性であるため、感温膜１０３への水分の侵入をより効果的に抑制することができる。
【００４７】
結晶性樹脂及び液晶性樹脂もまた、高度な秩序構造を有しているため、分子パッキング度の高いマトリクス樹脂１０３ａとして好適である。
ただし、分子パッキング度が過度に高いと、溶媒溶解性が低くなって感温膜の製膜が困難となる。また、膜が剛直になり、割れやすくフレキシブル性が低下する。したがって、マトリクス樹脂の分子パッキング度は、好ましくは９０％以下であり、より好ましくは８５％以下である。
【００４８】
感温膜１０３の耐熱性及び感温膜１０３の製膜性等の観点から、マトリクス樹脂として好ましく用いられる樹脂の一つは、ポリイミド系樹脂である。π−πスタッキング相互作用を生じやすいことから、ポリイミド系樹脂は、芳香族環を含むことが好ましく、主鎖に芳香族環を含むことがより好ましい。
【００４９】
ポリイミド系樹脂は、例えば、ジアミン及びテトラカルボン酸を反応させたり、これらに加えて酸塩化物を反応させることによって得ることができる。ここで、上記のジアミン及びテトラカルボン酸は、それぞれの誘導体も含むものである。本明細書中で単に「ジアミン」と記載した場合、ジアミン及びその誘導体を意味し、単に「テトラカルボン酸」と記載したときも同様にその誘導体も意味する。
ジアミン及びテトラカルボン酸は、それぞれ、１種のみを用いてもよいし、２種以上を併用してもよい。
【００５０】
上記ジアミンとしては、ジアミン、ジアミノジシラン類等が挙げられ、好ましくはジアミンである。
ジアミンとしては、芳香族ジアミン、脂肪族ジアミン、又はこれらの混合物が挙げられ、好ましくは芳香族ジアミンを含む。芳香族ジアミンを用いることにより、π−πスタッキングできるポリイミド系樹脂を得ることが可能となる。
芳香族ジアミンとは、アミノ基が芳香族環に直接結合しているジアミンをいい、その構造の一部に脂肪族基、脂環基又はその他の置換基を含んでいてもよい。脂肪族ジアミンとは、アミノ基が脂肪族基又は脂環基に直接結合しているジアミンをいい、その構造の一部に芳香族基又はその他の置換基を含んでいてもよい。
構造の一部に芳香族基を有する脂肪族ジアミンを用いることによっても、π−πスタッキングできるポリイミド系樹脂を得ることが可能である。
【００５１】
芳香族ジアミンとしては、例えば、フェニレンジアミン、ジアミノトルエン、ジアミノビフェニル、ビス（アミノフェノキシ）ビフェニル、ジアミノナフタレン、ジアミノジフェニルエ−テル、ビス［（アミノフェノキシ）フェニル］エーテル、ジアミノジフェニルスルフィド、ビス［（アミノフェノキシ）フェニル］スルフィド、ジアミノジフェニルスルホン、ビス［（アミノフェノキシ）フェニル］スルホン、ジアミノベンゾフェノン、ジアミノジフェニルメタン、ビス［（アミノフェノキシ）フェニル］メタン、ビスアミノフェニルプロパン、ビス［（アミノフェノキシ）フェニル］プロパン、ビスアミノフェノキシベンゼン、ビス［（アミノ−α，α’−ジメチルベンジル）］ベンゼン、ビスアミノフェニルジイソプロピルベンゼン、ビスアミノフェニルフルオレン、ビスアミノフェニルシクロペンタン、ビスアミノフェニルシクロヘキサン、ビスアミノフェニルノルボルナン、ビスアミノフェニルアダマンタン、上記化合物中の１個以上の水素原子がフッ素原子又はフッ素原子を含む炭化水素基（トリフルオロメチル基等）に置き換わった化合物などが挙げられる。
芳香族ジアミンは、１種のみを用いてもよいし、２種以上を併用してもよい。
【００５２】
フェニレンジアミンとしては、ｍ−フェニレンジアミン、ｐ−フェニレンジアミンなどが挙げられる。
ジアミノトルエンとしては、２，４−ジアミノトルエン、２，６−ジアミノトルエンなどが挙げられる。
ジアミノビフェニルとしては、ベンジジン（別称：４，４’−ジアミノビフェニル）、ｏ−トリジン、ｍ−トリジン、３，３’−ジヒドロキシ−４，４’−ジアミノビフェニル、２，２−ビス（３−アミノ−４−ヒドロキシフェニル）プロパン（ＢＡＰＡ）、３，３’−ジメトキシ−４，４’−ジアミノビフェニル、３，３’−ジクロロ−４，４’−ジアミノビフェニル、２，２’−ジメチル−４，４’−ジアミノビフェニル、３，３’−ジメチル−４，４’−ジアミノビフェニルなどが挙げられる。
ビス（アミノフェノキシ）ビフェニルとしては、４，４’−ビス（４−アミノフェノキシ）ビフェニル（ＢＡＰＢ）、３，３’−ビス（４−アミノフェノキシ）ビフェニル、３，４’−ビス（３−アミノフェノキシ）ビフェニル、４，４’−ビス（２−メチル−４−アミノフェノキシ）ビフェニル、４，４’−ビス（２，６−ジメチル−４−アミノフェノキシ）ビフェニル、４，４’−ビス（３−アミノフェノキシ）ビフェニルなどが挙げられる。
【００５３】
ジアミノナフタレンとしては、２，６−ジアミノナフタレン、１，５−ジアミノナフタレンなどが挙げられる。
ジアミノジフェニルエ−テルとしては、３，４’−ジアミノジフェニルエ−テル、４，４’−ジアミノジフェニルエ−テルなどが挙げられる。
ビス［（アミノフェノキシ）フェニル］エーテルとしては、ビス［４−（３−アミノフェノキシ）フェニル］エ−テル、ビス［４−（４−アミノフェノキシ）フェニル］エ−テル、ビス［３−（３−アミノフェノキシ）フェニル］エ−テル、ビス（４−（２−メチル−４−アミノフェノキシ）フェニル）エーテル、ビス（４−（２，６−ジメチル−４−アミノフェノキシ）フェニル）エーテルなどが挙げられる。
【００５４】
ジアミノジフェニルスルフィドとしては、３，３’−ジアミノジフェニルスルフィド、３，４’−ジアミノジフェニルスルフィド、４，４’−ジアミノジフェニルスルフィドが挙げられる。
ビス［（アミノフェノキシ）フェニル］スルフィドとしては、ビス［４−（４−アミノフェノキシ）フェニル］スルフィド、ビス［３−（４−アミノフェノキシ）フェニル］スルフィド、ビス［４−（３−アミノフェノキシ）フェニル］スルフィド、ビス［３−（４−アミノフェノキシ）フェニル］スルフィド、ビス［３−（３−アミノフェノキシ）フェニル］スルフィドなどが挙げられる。
ジアミノジフェニルスルホンとしては、３，３’−ジアミノジフェニルスルホン、３，４’−ジアミノジフェニルスルホン、４，４’−ジアミノジフェニルスルホン等が挙げられる。
ビス［（アミノフェノキシ）フェニル］スルホンとしては、ビス［３−（４−アミノフェノキシ）フェニル］スルホン、ビス［４−（４−アミノフェニル）］スルホン、ビス［３−（３−アミノフェノキシ）フェニル］スルホン、ビス［４−（３−アミノフェニル）］スルホン、ビス［４−（４−アミノフェノキシ）フェニル］スルホン、ビス［４−（２−メチル−４−アミノフェノキシ）フェニル］スルホン、ビス［４−（２，６−ジメチル−４−アミノフェノキシ）フェニル］スルホンなどが挙げられる。
ジアミノベンゾフェノンとしては、３，３’−ジアミノベンゾフェノン、４，４’−ジアミノベンゾフェノンなどが挙げられる。
【００５５】
ジアミノジフェニルメタンとしては、３，３’−ジアミノジフェニルメタン、３，４’−ジアミノジフェニルメタン、４，４’−ジアミノジフェニルメタン等が挙げられる。
ビス［（アミノフェノキシ）フェニル］メタンとしては、ビス［４−（３−アミノフェノキシ）フェニル］メタン、ビス［４−（４−アミノフェノキシ）フェニル］メタン、ビス［３−（３−アミノフェノキシ）フェニル］メタン、ビス［３−（４−アミノフェノキシ）フェニル］メタンなどが挙げられる。
ビスアミノフェニルプロパンとしては、２，２−ビス（４−アミノフェニル）プロパン、２，２−ビス（３−アミノフェニル）プロパン、２−（３−アミノフェニル）−２−（４−アミノフェニル）プロパン、２，２−ビス（２−メチル−４−アミノフェニル）プロパン、２，２−ビス（２，６−ジメチル−４−アミノフェニル）プロパン等が挙げられる。
ビス［（アミノフェノキシ）フェニル］プロパンとしては、２，２−ビス［４−（２−メチル−４−アミノフェノキシ）フェニル］プロパン、２，２−ビス［４−（２，６−ジメチル−４−アミノフェノキシ）フェニル］プロパン、２，２−ビス［４−（３−アミノフェノキシ）フェニル］プロパン、２，２−ビス［４−（４−アミノフェノキシ）フェニル］プロパン、２，２−ビス［３−（３−アミノフェノキシ）フェニル］プロパン、２，２−ビス［３−（４−アミノフェノキシ）フェニル］プロパン、などが挙げられる。
【００５６】
ビスアミノフェノキシベンゼンとしては、１，３−ビス（３−アミノフェノキシ）ベンゼン、１，３−ビス（４−アミノフェノキシ）ベンゼン、１，４−ビス（３−アミノフェノキシ）ベンゼン、１，４−ビス（４−アミノフェノキシ）ベンゼン、１，４−ビス（２−メチル−４−アミノフェノキシ）ベンゼン、１，４−ビス（２，６−ジメチル−４−アミノフェノキシ）ベンゼン、１，３−ビス（２−メチル−４−アミノフェノキシ）ベンゼン、１，３−ビス（２，６−ジメチル−４−アミノフェノキシ）ベンゼンなどが挙げられる。
ビス（アミノ−α，α’−ジメチルベンジル）ベンゼン（別称：ビスアミノフェニルジイソプロピルベンゼン）としては、１，４−ビス（４−アミノ−α，α’−ジメチルベンジル）ベンゼン（ＢｉＳＡＰ、別称：α，α’−ビス（４−アミノフェニル）−１，４−ジイソプロピルベンゼン）、１，３−ビス［４−（４−アミノ−６−メチルフェノキシ）−α，α’−ジメチルベンジル］ベンゼン、α，α’−ビス（２−メチル−４−アミノフェニル）−１，４−ジイソプロピルベンゼン、α，α’−ビス（２，６−ジメチル−４−アミノフェニル）−１，４−ジイソプロピルベンゼン、α，α’−ビス（３−アミノフェニル）−１，４−ジイソプロピルベンゼン、α，α’−ビス（４−アミノフェニル）−１，３−ジイソプロピルベンゼン、α，α’−ビス（２−メチル−４−アミノフェニル）−１，３−ジイソプロピルベンゼン、α，α’−ビス（２，６−ジメチル−４−アミノフェニル）−１，３−ジイソプロピルベンゼン、α，α’−ビス（３−アミノフェニル）−１，３−ジイソプロピルベンゼンなどが挙げられる。
【００５７】
ビスアミノフェニルフルオレンとしては、９，９−ビス（４−アミノフェニル）フルオレン、９，９−ビス（２−メチル−４−アミノフェニル）フルオレン、９，９−ビス（２，６−ジメチル−４−アミノフェニル）フルオレンなどが挙げられる。
ビスアミノフェニルシクロペンタンとしては、１，１−ビス（４−アミノフェニル）シクロペンタン、１，１−ビス（２−メチル−４−アミノフェニル）シクロペンタン、１，１−ビス（２，６−ジメチル−４−アミノフェニル）シクロペンタンなどが挙げられる。
ビスアミノフェニルシクロヘキサンとしては、１，１−ビス（４−アミノフェニル）シクロヘキサン、１，１−ビス（２−メチル−４−アミノフェニル）シクロヘキサン、１，１−ビス（２，６−ジメチル−４−アミノフェニル）シクロヘキサン、１，１−ビス（４−アミノフェニル）４−メチル−シクロヘキサンなどが挙げられる。
【００５８】
ビスアミノフェニルノルボルナンとしては、１，１−ビス（４−アミノフェニル）ノルボルナン、１，１−ビス（２−メチル−４−アミノフェニル）ノルボルナン、１，１−ビス（２，６−ジメチル−４−アミノフェニル）ノルボルナンなどが挙げられる。
ビスアミノフェニルアダマンタンとしては、１，１−ビス（４−アミノフェニル）アダマンタン、１，１−ビス（２−メチル−４−アミノフェニル）アダマンタン、１，１−ビス（２，６−ジメチル−４−アミノフェニル）アダマンタンなどが挙げられる。
【００５９】
脂肪族ジアミンとしては、例えば、エチレンジアミン、ヘキサメチレンジアミン、ポリエチレングリコールビス（３−アミノプロピル）エーテル、ポリプロピレングリコールビス（３−アミノプロピル）エーテル、１，３−ビス（アミノメチル）シクロヘキサン、１，４−ビス（アミノメチル）シクロヘキサン、メタキシリレンジアミン、パラキシリレンジアミン、１，４−ビス（２−アミノ−イソプロピル）ベンゼン、１，３−ビス（２−アミノ−イソプロピル）ベンゼン、イソフォロンジアミン、ノルボルナンジアミン、シロキサンジアミン類、上記化合物において１個以上の水素原子がフッ素原子又はフッ素原子を含む炭化水素基（トリフルオロメチル基等）に置き換わった化合物等が挙げられる。
脂肪族ジアミンは、１種のみを用いてもよいし、２種以上を併用してもよい。
【００６０】
テトラカルボン酸としては、テトラカルボン酸、テトラカルボン酸エステル類、テトラカルボン酸二無水物等が挙げられ、好ましくはテトラカルボン酸二無水物を含む。
【００６１】
テトラカルボン酸二無水物としては、ピロメリット酸二無水物、３，３’，４，４’−ベンゾフェノンテトラカルボン酸二無水物、１，４−ヒドロキノンジベンゾエ−ト−３，３’，４，４’−テトラカルボン酸二無水物、３，３’，４，４’−ビフェニルテトラカルボン酸二無水物、３，３’，４，４’−ジフェニルエーテルテトラカルボン酸二無水物（ＯＤＰＡ）、１，２，４，５−シクロヘキサンテトラカルボン酸二無水物（ＨＰＭＤＡ）、１，２，３，４−シクロブタンテトラカルボン酸二無水物、１，２，４，５−シクロペンタンテトラカルボン酸二無水物、ビシクロ［２，２，２］オクト−７−エン−２，３，５，６−テトラカルボン酸二無水物、２，３，３’，４’−ビフェニルテトラカルボン酸二無水物、３，３’，４、４’−ベンゾフェノンテトラカルボン酸二無水物、４，４−（ｐ−フェニレンジオキシ）ジフタル酸二無水物、４，４−（ｍ−フェニレンジオキシ）ジフタル酸二無水物；
２，２−ビス（３，４−ジカルボキシフェニル）プロパン、２，２−ビス（２，３−ジカルボキシフェニル）プロパン、ビス（３，４−ジカルボキシフェニル）スルホン、ビス（３，４−ジカルボキシフェニル）エーテル、ビス（２，３−ジカルボキシフェニル）エーテル、１，１−ビス（２，３−ジカルボキシフェニル）エタン、ビス（２，３−ジカルボキシフェニル）メタン、ビス（３，４−ジカルボキシフェニル）メタン等のテトラカルボン酸の二無水物；
上記化合物において１個以上の水素原子がフッ素原子又はフッ素原子を含む炭化水素基（トリフルオロメチル基等）に置き換わった化合物；
等が挙げられる。
テトラカルボン酸二無水物は、１種のみを用いてもよいし、２種以上を併用してもよい。
【００６２】
酸塩化物としては、テトラカルボン酸化合物、トリカルボン酸化合物及びジカルボン酸化合物の酸塩化物が挙げられ、なかでもジカルボン酸化合物の酸塩化物を使用することが好ましい。ジカルボン酸化合物の酸塩化物の例としては、４，４’−オキシビス（ベンゾイルクロリド）〔ＯＢＢＣ〕、テレフタロイルクロリド（ＴＰＣ）などが挙げられる。
【００６３】
マトリクス樹脂１０３ａがフッ素原子を含むと、感温膜１０３に水分が侵入するのをより効果的に抑制できる傾向にある。フッ素原子を含むポリイミド系樹脂は、その調製に用いるジアミン及びテトラカルボン酸の少なくともいずれか一方にフッ素原子を含むものを用いることによって調製することができる。
フッ素原子を含むジアミンの一例は、２，２’−ビス（トリフルオロメチル）ベンジジン（ＴＦＭＢ）である。フッ素原子を含むテトラカルボン酸の一例は、４，４’−（１，１，１，３，３，３−ヘキサフルオロプロパン−２，２−ジイル）ジフタル酸二無水物（６ＦＤＡ）である。
【００６４】
ポリイミド系樹脂の重量平均分子量は、好ましくは２００００以上であり、より好ましくは５００００以上であり、また、好ましくは１００００００以下であり、より好ましくは５０００００以下である。
重量平均分子量は、サイズ排除クロマトグラフ装置によって求めることができる。
【００６５】
マトリクス樹脂１０３ａは、それを構成する全樹脂成分を１００質量％とするとき、ポリイミド系樹脂を、好ましくは５０質量％以上、より好ましくは７０質量％以上、さらに好ましくは９０質量％以上、なおさらに好ましくは９５質量％以上、特に好ましくは１００質量％含む。ポリイミド系樹脂は、好ましくは芳香族環を含むポリイミド系樹脂であり、より好ましくは、芳香族環及びフッ素原子を含むポリイミド系樹脂である。
【００６６】
一方で、製膜性の観点からは、マトリクス樹脂１０３ａは製膜しやすい特性を有するものが好ましい。その一例として、マトリクス樹脂１０３ａは、ウェット製膜性に優れる可溶性樹脂であることが好ましい。このような特性を与える樹脂構造としては、主鎖に適度に屈曲構造があるものが挙げられ、例えば、主鎖にエーテル結合を含有させて屈曲させる方法、主鎖にアルキル基などの置換基を導入して立体障害で屈曲させる方法などが挙げられる。
【００６７】
［３−３］感温膜の構成
感温膜１０３は、マトリクス樹脂１０３ａと、マトリクス樹脂１０３ａ中に含有される複数の導電性ドメイン１０３ｂとを含む構成を有する。複数の導電性ドメイン１０３ｂは、マトリクス樹脂１０３ａ中に分散されていることが好ましい。導電性ドメイン１０３ｂは、共役高分子及びドーパントを含む導電性高分子を含むことが好ましく、より好ましくは導電性高分子で構成される。
【００６８】
感温膜１０３において、共役高分子及びドーパントの合計の含有量は、感温膜１０３への水分の侵入を効果的に抑制する観点から、マトリクス樹脂１０３ａ、共役高分子及びドーパントの合計量１００質量％に対して、好ましくは９０質量％以下であり、より好ましくは８０質量％以下であり、さらに好ましくは７０質量％以下であり、なおさらに好ましくは６０質量％以下である。共役高分子及びドーパントの合計の含有量が９０質量％を超えると、感温膜１０３におけるマトリクス樹脂１０３ａの含有量が小さくなるため、感温膜１０３への水分の侵入を抑制する効果が低下する傾向にある。
【００６９】
温度センサ素子の電力消費低減の観点及び温度センサ素子の正常作動の観点から、感温膜１０３において、共役高分子及びドーパントの合計の含有量は、マトリクス樹脂１０３ａ、共役高分子及びドーパントの合計量１００質量％に対して、好ましくは５質量％以上であり、より好ましくは１０質量％以上であり、さらに好ましくは２０質量％以上であり、なおさらに好ましくは３０質量％以上である。
【００７０】
共役高分子及びドーパントの合計の含有量が小さいと、電気抵抗が大きくなる傾向にあり、測定に必要な電流が増えるため電力消費が著しく大きくなることがある。また、共役高分子及びドーパントの合計の含有量が小さいため、電極間の導通が得られないことがある。共役高分子及びドーパントの合計の含有量が小さいと、流れる電流によってジュール熱が発生することがあり、温度測定そのものが困難になることもある。したがって、導電性高分子を形成しうる共役高分子及びドーパントの合計の含有量は、上記の範囲内であることが好ましい。
【００７１】
感温膜１０３の厚みは、特に制限されないが、例えば、０．３μｍ以上５０μｍ以下である。温度センサ素子のフレキシブル性の観点から、感温膜１０３の厚みは、好ましくは０．３μｍ以上４０μｍ以下である。
【００７２】
［３−４］感温膜の作製
感温膜１０３は、導電性ドメイン１０３ｂが導電性高分子を含む場合、共役高分子、ドーパント、マトリクス樹脂（例えば熱可塑性樹脂）及び溶剤を攪拌混合することで感温膜用高分子組成物を調製し、この組成物から製膜することで得られる。成膜方法としては、例えば、基板１０４上に感温膜用高分子組成物を塗布し、次いでこれを乾燥し、必要に応じてさらに熱処理する方法が挙げられる。感温膜用高分子組成物の塗布方法としては、特に制限されず、例えば、スピンコート法、スクリーン印刷法、インクジェット印刷法、ディップコート法、エアーナイフコート法、ロールコート法、グラビアコート法、ブレードコート法、滴下法等が挙げられる。
【００７３】
マトリクス樹脂１０３ａを活性エネルギー線硬化性樹脂又は熱硬化性樹脂から形成する場合には、硬化処理がさらに施される。活性エネルギー線硬化性樹脂又は熱硬化性樹脂を用いる場合には、感温膜用高分子組成物への溶剤の添加が不要な場合があり、この場合、乾燥処理も不要である。
【００７４】
導電性ドメイン１０３ｂが導電性高分子で形成される場合、感温膜用高分子組成物では、通常、共役高分子とドーパントとが導電性高分子の粒子（導電性粒子）を形成しており、これが該組成物中に分散されている。本明細書では、感温膜用高分子組成物に存在する該導電性高分子等の導電性ドメイン１０３ｂを形成する粒子を、「導電性粒子」ともいう。感温膜用高分子組成物中の導電性粒子が、感温膜１０３中の導電性ドメイン１０３ｂを形成する。
【００７５】
感温膜用高分子組成物（溶剤を除く）におけるマトリクス樹脂の含有量と、該組成物から形成される感温膜１０３におけるマトリクス樹脂の含有量とは実質的に同じである。導電性ドメイン１０３ｂが導電性高分子以外の材料で形成される場合においても同様である。
感温膜用高分子組成物に含まれる各成分の含有量は、溶剤を除く感温膜用高分子組成物の各成分の合計に対する各成分の含有量であるが、感温膜用高分子組成物から形成される感温膜１０３における各成分の含有量と実質的に同じであることが好ましい。
【００７６】
導電性ドメイン１０３ｂが導電性高分子で形成される場合、製膜性の観点から、感温膜用高分子組成物に含まれる溶剤は、共役高分子、ドーパント及びマトリクス樹脂を溶解可能な溶剤であることが好ましい。
溶剤は、使用する共役高分子、ドーパント及びマトリクス樹脂の溶剤への溶解性等に応じて選択されることが好ましい。
使用可能な溶剤としては、例えば、Ｎ−メチル−２−ピロリドン、Ｎ，Ｎ−ジメチルアセトアミド、Ｎ，Ｎ−ジエチルアセトアミド、Ｎ，Ｎ−ジメチルホルムアミド、Ｎ，Ｎ−ジエチルホルムアミド、Ｎ−メチルカプロラクタム、Ｎ−メチルホルムアミド、Ｎ，Ｎ，２−トリメチルプロピオンアミド、ヘキサメチルホスホルアミド、テトラメチレンスルホン、ジメチルスルホキシド、ｍ−クレゾ−ル、フェノ−ル、ｐ−クロルフェノール、２−クロル−４−ヒドロキシトルエン、ジグライム、トリグライム、テトラグライム、ジオキサン、γ−ブチロラクトン、ジオキソラン、シクロヘキサノン、シクロペンタノン、１，４−ジオキサン、イプシロンカプロラクタム、ジクロロメタン、クロロホルム等が挙げられる。
溶剤は、１種のみを用いてもよいし、２種以上を併用してもよい。
【００７７】
感温膜用高分子組成物は、酸化防止剤、難燃剤、可塑剤、紫外線吸収剤等の添加剤を１種又は２種以上含んでいてもよい。
【００７８】
導電性ドメイン１０３ｂが導電性高分子で形成される場合、感温膜用高分子組成物における共役高分子、ドーパント及びマトリクス樹脂の合計含有量は、感温膜用高分子組成物の固形分（溶剤以外の全成分）を１００質量％とするとき、好ましくは９０質量％以上である。該合計含有量は、より好ましくは９５質量％以上であり、さらに好ましくは９８質量％以上であり、１００質量％であってもよい。
【００７９】
［４］温度センサ素子
温度センサ素子は、上記した構成要素以外の他の構成要素を含むことができる。他の構成要素としては、例えば、電極、絶縁層、感温膜を封止する封止層等、温度センサ素子に一般的に使用されるものが挙げられる。
【００８０】
上記感温膜を含む温度センサ素子は、一定の温度である環境下に置かれた際に、検出される電気抵抗値に変動がみられにくく、従来の温度センサ素子よりも正確に温度を測定することができる。このことは、温度センサ素子を一定温度の環境下に静置し、静置時間における電気抵抗値の変動を測定することで評価でき、例えば以下の方法で評価することができる。
【００８１】
まず、温度センサ素子の一対の電極と市販のデジタルマルチメータとをリード線で繋ぎ、市販のペルチェ温度コントローラを用いて温度センサ素子の温度を所定の温度に調整する。温度センサ素子が所定温度に調整されてから一定時間経過後の電気抵抗値Ｒ１と、さらに一定時間経過後の電気抵抗値Ｒ２とを測定する。電気抵抗値Ｒ１及びＲ２は、温度センサが使用されうる温度範囲の２点において、測定されることが好ましい。なお、後述の実施例では、温度センサ素子を温度２０℃又は５０℃にそれぞれ調整し、調整されてから５分後に電気抵抗値Ｒ１を、６０分後に電気抵抗値Ｒ２をそれぞれ測定している。
【００８２】
以上のようにして測定した電気抵抗値を下記式に代入し、電気抵抗値の変化率ｒ（％）を求めることができる。
ｒ（％）＝１００×（｜Ｒ１−Ｒ２｜／Ｒ１）
【００８３】
変化率ｒ（％）は、その数値が小さいほど、一定の温度である環境下に置かれた際に、温度センサ素子で検出される電気抵抗値に変動が生じにくいことを意味する。温度センサ素子は、温度変化を電気抵抗値として検出するため、このような温度センサ素子によれば、一定の温度の環境下でみられる温度変化が少なく、温度をより正確に測定することができる。
【００８４】
変化率ｒ（％）は、１％以下であることが好ましい。より好ましくは０．９５％以下であり、さらに好ましくは０．９％以下である。変化率ｒ（％）は、０％に近いほど好ましい。変化率ｒ（％）は、２点以上の温度において上記の変化率の範囲であることが好ましい。２点以上の温度において上記の変化率であると、温度センサが適用される温度範囲において、温度をより正確に測定することができる傾向にあるため好ましい。
【実施例】
【００８５】
以下、実施例を示して本発明をさらに具体的に説明するが、本発明はこれらの例によって限定されるものではない。例中、含有量ないし使用量を表す％及び部は、特記ない限り、質量基準である。
【００８６】
（製造例１：脱ドープされたポリアニリンの調製）
脱ドープされたポリアニリンは、下記［１］及び［２］に示す通り、塩酸ドープされたポリアニリンを調製し、これを脱ドープすることで調製した。
【００８７】
［１］塩酸ドープされたポリアニリンの調製
アニリン塩酸塩（関東化学（株）製）５．１８ｇを水５０ｍＬに溶解させて第１水溶液を調製した。また、過硫酸アンモニウム（富士フィルム和光純薬（株）製）１１．４２ｇを水５０ｍＬに溶解させて第２水溶液を調製した。
次に、第１水溶液を３５℃に温調しながら、マグネティックスターラを用いて４００ｒｐｍで１０分間攪拌し、その後、同温度で攪拌しながら、第１水溶液に第２水溶液を５．３ｍＬ／ｍｉｎの滴下速度で滴下した。滴下後、反応液を３５℃に保ったまま、さらに５時間反応させたところ、反応液に固体が析出した。
その後、ろ紙（ＪＩＳ  Ｐ  ３８０１化学分析用２種）を用いて反応液を吸引濾過し、得られた固体を水２００ｍＬで洗浄した。その後、０．２Ｍ塩酸１００ｍＬ、次いでアセトン２００ｍＬで洗浄した後に真空オーブンで乾燥させて、下記式（１）で表される塩酸ドープされたポリアニリンを得た。
【００８８】
【化１】
2020165954.tif 000003
【００８９】
［２］脱ドープされたポリアニリンの調製
上記［１］で得られた塩酸ドープされたポリアニリンの４ｇを、１００ｍＬの１２．５質量％のアンモニア水に分散させ、マグネティックスターラで約１０時間攪拌したところ、反応液に固体が析出した。
その後、ろ紙（ＪＩＳ  Ｐ  ３８０１化学分析用２種）を用いて反応液を吸引濾過し、得られた固体を水２００ｍＬ、次いでアセトン２００ｍＬで洗浄した。その後、５０℃で真空乾燥させて、下記式（２）で表される脱ドープされたポリアニリンを得た。濃度が５質量％となるように、脱ドープされたポリアニリンをＮ−メチルピロリドン（ＮＭＰ；東京化成工業（株））に溶解させて、脱ドープされたポリアニリン（共役高分子）の溶液を調製した。
【００９０】
【化２】
2020165954.tif 000004
【００９１】
（製造例２：マトリクス樹脂１の調製）
国際公開第２０１７／１７９３６７号の実施例１の記載に従って、ジアミンとして下記式（３）で表される２，２’−ビス（トリフルオロメチル）ベンジジン（ＴＦＭＢ）を、テトラカルボン酸二無水物として下記式（４）で表される４，４’−（１，１，１，３，３，３−ヘキサフルオロプロパン−２，２−ジイル）ジフタル酸二無水物（６ＦＤＡ）をそれぞれ用いて、下記式（５）で表される繰り返し単位を有するポリイミドの粉体を製造した。
濃度が８質量％となるように上記粉体をプロピレングリコール１−モノメチルエーテル２−アセタートに溶解させて、ポリイミド溶液（１）を調製した。以下の実施例では、マトリクス樹脂１としてポリイミド溶液（１）を用いている。
【００９２】
【化３】
2020165954.tif 000005
【００９３】
（製造例３：マトリクス樹脂２の調製）
特開２０１８−１１９１３２号公報の実施例５に従って、窒素ガス雰囲気下、撹拌翼を備えた１Ｌセパラブルフラスコに、上記式（３）で表されるＴＦＭＢ  ５２ｇ（１６２．３８ｍｍｏｌ）及びジメチルアセトアミド（ＤＭＡｃ）８８４．５３ｇを加え、室温で撹拌しながらＴＦＭＢをＤＭＡｃに溶解させた。
次に、上記式（４）で表される６ＦＤＡ  １７．２２ｇ（３８．７９ｍｍｏｌ）をフラスコに添加し、室温で３時間撹拌した。
その後、下記式（６）で表される４，４’−オキシビス（ベンゾイルクロリド）〔ＯＢＢＣ〕４．８０ｇ（１６．２６ｍｍｏｌ）、次いでテレフタロイルクロリド（ＴＰＣ）１９．８１ｇ（９７．５７ｍｍｏｌ）をフラスコに加え、室温で１時間撹拌した。
次いで、ピリジン８．７３ｇ（１１０．４２ｍｍｏｌ）と無水酢酸１９．９２ｇ（１９５．１５ｍｍｏｌ）とをフラスコに加え、室温で３０分間撹拌後、オイルバスを用いて７０℃に昇温し、さらに３時間撹拌し、反応液を得た。
得られた反応液を室温まで冷却し、大量のメタノール中に糸状に投入し、析出した沈殿物を取り出し、メタノールに６時間浸漬後、メタノールで洗浄した。
次に、１００℃にて沈殿物の減圧乾燥を行って、ポリイミドの粉体を得た。
濃度が８質量％となるように上記粉体をγ−ブチロラクトンに溶解させて、ポリイミド溶液（２）を調製した。以下の実施例では、マトリクス樹脂２としてポリイミド溶液（２）を用いている。
【００９４】
【化４】
2020165954.tif 000006
【００９５】
（製造例４：マトリクス樹脂３の調製）
ジアミンとして下記式（７）で表される４，４’−ビス（４−アミノフェノキシ）ビフェニル（ＢＡＰＢ）、及び、下記式（８）で表される１，４−ビス（４−アミノ−α，α−ジメチルベンジル）ベンゼン（ＢｉＳＡＰ）を用い、テトラカルボン酸二無水物として下記式（９）で表される１，２，４，５−シクロヘキサンテトラカルボン酸二無水物（ＨＰＭＤＡ）を用いた。ＢＡＰＢ：ＢｉＳＡＰ：ＨＰＭＤＡのモル比を、０．５：０．５：１としたこと以外は、特開２０１６−１８６００４号公報の合成例２の記載に従ってポリイミド溶液を得、同公報の実施例２の記載に従ってポリイミド粉体を得た。
濃度が８質量％となるように上記粉体をγ−ブチロラクトンに溶解させて、ポリイミド溶液（３）を調製した。以下の実施例では、マトリクス樹脂３としてポリイミド溶液（３）を用いている。
【００９６】
【化５】
2020165954.tif 000007
【００９７】
（製造例５：マトリクス樹脂４の調製）
濃度が８質量％となるようにポリビニルアルコール（Ｓｉｇｍａ−Ａｌｄｒｉｃｈ社製、重量平均分子量：８９０００〜９００００）を蒸留水に溶解させて、ポリビニルアルコール溶液（１）を調製した。以下の実施例では、マトリクス樹脂４としてポリビニルアルコール溶液（１）を用いている。
【００９８】
（製造例６：マトリクス樹脂５の調製）
濃度が８質量％となるようにポリアクリル酸（富士フィルム和光純薬（株）製、重量平均分子量：２５０００）を蒸留水に溶解させて、ポリアクリル酸溶液（１）を調製した。以下の実施例では、マトリクス樹脂５としてポリアクリル酸溶液（１）を用いている。
【００９９】
（製造例７：マトリクス樹脂６の調製）
濃度が８質量％となるようにポリスチレン（Ｓｉｇｍａ−Ａｌｄｒｉｃｈ社製、重量平均分子量：〜３５００００、数平均分子量：〜１７００００）をトルエンに溶解させて、ポリスチレン溶液（１）を調製した。以下の実施例では、マトリクス樹脂６としてポリスチレン溶液（１）を用いている。
【０１００】
＜実施例１＞
［１］感温膜用高分子組成物の調製
製造例１で調製した脱ドープされたポリアニリンの溶液０．５００ｇと、ＮＭＰ（東京化成工業（株））０．９２０ｇと、マトリクス樹脂１としてポリイミド溶液（１）０．７３０ｇと、ドーパントとしての（＋）−カンファースルホン酸（東京化成工業（株））０．０２６ｇとを混合して、感温膜用高分子組成物を調製した。
【０１０１】
［２］温度センサ素子の作製
図３及び図４を参照しながら、温度センサ素子の作製手順について説明する。
図３を参照して、１辺５ｃｍの正方形のガラス基板（コーニング社の「イーグルＸＧ」）の一方の表面上に、イオンコータ（（株）エイコー製「ＩＢ−３」）を用いたスパッタリングによって、長さ２ｃｍ×幅３ｍｍの長方形のＡｕ電極を一対形成した。
走査型電子顕微鏡（ＳＥＭ）を用いた断面観察によるＡｕ電極の厚みは、２００ｎｍであった。
次に、図４を参照して、ガラス基板上に形成した一対のＡｕ電極の間に、上記［１］で調製した感温膜用高分子組成物を２００μＬ滴下した。滴下によって形成された感温膜用高分子組成物の膜は、双方の電極に接していた。その後、常圧下５０℃で２時間及び真空下５０℃で２時間の乾燥処理を行った後、１００℃で約１時間の熱処理を行うことにより感温膜を形成して、温度センサ素子を作製した。感温膜の厚みをＤｅｋｔａｋ  ＫＸＴ（ＢＲＵＫＥＲ社製）で測定したところ、３０μｍであった。
【０１０２】
＜実施例２＞
実施例１のポリイミド溶液（１）を、マトリクス樹脂２としてのポリイミド溶液（２）に変更した以外は、実施例１と同様にして感温膜用高分子組成物を調製した。この感温膜用高分子組成物を用い、実施例１と同様にして感温膜を形成して温度センサ素子を作製した。実施例１と同様にして感温膜の厚みを測定したところ、３０μｍであった。
【０１０３】
＜実施例３＞
実施例１のポリイミド溶液（１）を、マトリクス樹脂３としてのポリイミド溶液（３）に変更した以外は、実施例１と同様にして感温膜用高分子組成物を調製した。この感温膜用高分子組成物を用い、実施例１と同様にして感温膜を形成して温度センサ素子を作製した。実施例１と同様にして感温膜の厚みを測定したところ、３０μｍであった。
【０１０４】
＜比較例１＞
実施例１のポリイミド溶液（１）を、マトリクス樹脂４としてのポリビニルアルコール溶液（１）に変更した以外は、実施例１と同様にして感温膜用高分子組成物を調製した。この感温膜用高分子組成物を用い、実施例１と同様にして感温膜を形成して温度センサ素子を作製した。実施例１と同様にして感温膜の厚みを測定したところ、３０μｍであった。
【０１０５】
＜比較例２＞
実施例１のポリイミド溶液（１）を、マトリクス樹脂５としてのポリアクリル酸溶液（１）に変更した以外は、実施例１と同様にして感温膜用高分子組成物を調製した。この感温膜用高分子組成物を用い、実施例１と同様にして感温膜を形成して温度センサ素子を作製した。実施例１と同様にして感温膜の厚みを測定したところ、３０μｍであった。
【０１０６】
＜比較例３＞
実施例１のポリイミド溶液（１）を、マトリクス樹脂６としてのポリスチレン溶液（１）に変更した以外は、実施例１と同様にして感温膜用高分子組成物を調製した。この感温膜用高分子組成物を用い、実施例１と同様にして感温膜を形成して温度センサ素子を作製した。実施例１と同様にして感温膜の厚みを測定したところ、３０μｍであった。
【０１０７】
実施例１〜３及び比較例１〜３で調製した感温膜用高分子組成物において、共役高分子であるポリアニリン及びマトリクス樹脂の合計量１００質量％中のマトリクス樹脂の含有率は、いずれも５３．６質量％である。
実施例２で作製した温度センサ素子が有する感温膜の断面を写したＳＥＭ写真を図５に示す。白く写っている部分が、マトリクス樹脂中に分散して配置された導電性ドメインである。
【０１０８】
［マトリクス樹脂の分子パッキング度の測定］
マトリクス樹脂の分子パッキング度は、製造例２〜７で調製したマトリクス樹脂１〜６のそれぞれを含む溶液について次の操作を行い測定した。まず、ガラス基板の一方の表面上に、スピンコートによりマトリクス樹脂を含む溶液を塗布した。その後、常圧下５０℃で２時間、次いで真空下５０℃で２時間の乾燥処理を行った後、１００℃で約１時間の熱処理を行い、マトリクス樹脂の膜を形成した。マトリクス樹脂の膜の厚みは１０μｍであった。
【０１０９】
得られたマトリクス樹脂の膜について、Ｘ線回折装置を用いてＸ線プロファイルを測定した。測定条件は次のとおりである。
Ｘ線回折装置：リガク（株）製「Ｓｍａｒｔ  ｌａｂ」
Ｘ線源：ＣｕＫα
Ｘ線入射角（ω）：０．２°で固定
出力：９ｋＷ（４５ｋＶ−２００ｍＡ）
測定範囲：２θ＝０°〜４０°
ステップ：０．０４°
スキャン速度：２θ＝４°／ｍｉｎ
スリット：Ｓｏｌｌｅｒ／ＰＳＣ＝５°、ＩＳ長手＝１５ｍｍ、ＰＳＡ＝０．５ｄｅｇ、ＲＳ＝Ｏｐｅｎ、ＩＳ＝０．２ｍｍ
【０１１０】
得られたＸ線プロファイルについて、フリーソフト（Ｆｉｔｙｋ）を用いてＧａｕｓｓｉａｎ関数でフィッティングを行い、秩序構造由来のピークとアモルファス由来のピークに分離した。各マトリクス樹脂について、分離されたピークの帰属を以下に示す。
【０１１１】
＜マトリクス樹脂１〜３＞
・秩序構造由来のピーク
２θ＝１３．２  面内方向の分子鎖パッキング
２θ＝１６．３  面外方向の層構造
２θ＝２３．７  ベンゼン環のπ−πスタッキング
・アモルファス由来のピーク
２θ＝１９．４  アモルファス
【０１１２】
＜マトリクス樹脂４＞
・秩序構造由来のピーク
２θ＝１０．８  （１  ０  ０  ）面
２θ＝１９．４  （１  ０  １−）面
２θ＝２０．０  （１  ０  １）面
２θ＝２２．９  （２  ０  ０）面
・アモルファス由来のピーク
２θ＝２０．１  アモルファス
【０１１３】
＜マトリクス樹脂５＞
秩序構造由来のピークは認められなかった。
【０１１４】
＜マトリクス樹脂６＞
秩序構造由来のピークは認められなかった。
【０１１５】
Ｘ線プロファイルのピーク分離結果に基づき、下記式（Ｉ）に従って、マトリクス樹脂の分子パッキング度を求めた。結果を表１に示す。
分子パッキング度（％）＝１００×（秩序構造由来のピークの面積）／（全ピークの合計面積）        （Ｉ）
【０１１６】
秩序構造由来のピークとは、ピークの半値幅が１０°以下であるピークをいう。全ピークとは、秩序構造由来のピーク及びアモルファス由来のピークを意味する。アモルファス由来のピークとは、ピークの半値幅が１０°を超えるピークをいう。
【０１１７】
［温度センサ素子の評価］
常湿（約３０％ＲＨ）で一定温度の環境下に置かれた温度センサ素子が示す電気抵抗値の安定性を評価した。具体的には次のとおりである。
温度センサ素子が有する一対のＡｕ電極とデジタルマルチメータ（ＯＷＯＮ社製「Ｂ３５Ｔ＋」）とをリード線で繋いだ。ペルチェ温度コントローラ（ハヤシレピック（株）製「ＨＭＣ−１０Ｆ−０１００」）を用いて温度センサ素子の温度を２０℃に調整した。温度センサ素子が２０℃に調整されてから５分後の電気抵抗値Ｒ５と、６０分後の電気抵抗値Ｒ６０とを測定し、下記式に従って、電気抵抗値の変化率ｒ（％）を求めた。結果を表１に示す。
ｒ（％）＝１００×（｜Ｒ５−Ｒ６０｜／Ｒ５）
変化率ｒ（％）が小さいほど、一定の温度である環境下に置かれた際に、温度センサ素子で検出される電気抵抗値に変動が生じにくいことを意味する。
【０１１８】
また、温度センサ素子の温度を５０℃に調整したこと以外は上記と同様にして変化率ｒ（％）を求めた。結果を併せて表１に示す。
【０１１９】
【表１】
2020165954.tif 000008
【符号の説明】
【０１２０】
１００  温度センサ素子、１０１  第１電極、１０２  第２電極、１０３  感温膜、１０３ａ  マトリクス樹脂、１０３ｂ  導電性ドメイン、１０４  基板。
【図１】
2020165954.tif 000009
【図２】
2020165954.tif 000010
【図３】
2020165954.tif 000011
【図４】
2020165954.tif 000012
【図５】
2020165954.tif 000013